(57)【要約】      （修正有）【課題】天然木の木目に似た木目を有する安価な木目鏡面ボードを提供する。【解決手段】木目模様を有する厚さ０．１５ｍｍ以上のメラミン樹脂シートが中密度繊維板１１の表面に高圧プレスされることによって中密度繊維板の表面には厚さ０．１ｍｍ以上のメラミン樹脂シート１２が貼着される。さらに、このメラミン樹脂シートの上には厚さ０．０５ｍｍ以上のポリウレタン樹脂塗膜を研磨・塗り重ねることによって０．１ｍｍ以上のポリウレタン樹脂の透明塗膜１３が形成され、この透明塗膜の表面を鏡面仕上げして、木目鏡面ボードを形成する。【選択図】図２
0003164487.tif 000002
【実用新案登録請求の範囲】
【請求項１】
木目模様を有する厚さ０．１５ｍｍ以上のメラミン樹脂シートが中密度繊維板（１１）の表面に高圧プレスされることによって上記中密度繊維板（１１）の表面には厚さ０．１ｍｍ以上のメラミン樹脂シート（１２）が貼着され、該メラミン樹脂シート（１２）の上には厚さ０．０５ｍｍ以上のポリウレタン樹脂塗膜が研磨・塗り重ねられることによって０．１ｍｍ以上のポリウレタン樹脂の透明塗膜（１３）が形成され、該透明塗膜（１３）の表面が鏡面仕上げされていることを特徴とする木目鏡面ボード。
【請求項２】
表面が研磨された上記メラミン樹脂シート（１２）の上にポリウレタン樹脂の透明塗膜（１３）が形成されている請求項１記載の木目鏡面ボード。
【考案の詳細な説明】
【技術分野】
【０００１】
本考案は木目鏡面ボードに関し、特に天然木の木目に似た木目を有する安価なボードに関する。
【背景技術】
【０００２】
リビングテーブルやセンターテーブルなどの天板には木目の美しい木目鏡面ボードがよく用いられる。
【０００３】
この木目鏡面ボードを製造する場合、天然の板材の表面にポリエステル樹脂塗料などを塗って硬化させ平滑に研磨するという作業を繰り返した後、最後にバフによって光沢研磨仕上げを行うようにした方法が知られている（特許文献１）。
【０００４】
しかし、この木目鏡面ボードでは板材の木目がそのまま見えるので、高級感のある木目鏡面ボードを製造する場合には木目の美しい高級な板材を使用する必要があってコスト高になる。
【０００５】
他方、中密度繊維板（以下、「ＭＤＦ」という) の表面に下地塗料を塗布し、硬化後に研磨し、その上に天然木の木目模様を転写又は印刷した後、透明な仕上げ塗料を塗布し、硬化後に仕上げ研磨をして製造するようにした木目鏡面ボードが提案されている（特許文献２、特許文献３）。
【先行技術文献】
【特許文献】
【０００６】
【特許文献１】特開２００６−１８１４９２号公報
【特許文献２】特開２００７−１１１８５９号公報
【特許文献３】特開２０００−６１３９２号公報
【考案の概要】
【考案が解決しようとする課題】
【０００７】
特許文献２、３記載の木目鏡面ボードでは天然木に樹脂塗料を塗布する場合に比較して安価であるものの、印刷層や転写層が非常に薄く、その木目模様から受ける印象が薄っぺらで天然木とは大きく相違し、見栄えの点で劣るという問題があった。
【０００８】
本考案はかかる問題点に鑑み、天然木に似た木目を有する安価な木目鏡面ボードを提供することを課題とする。
【課題を解決するための手段】
【０００９】
そこで、本考案に係る木目鏡面ボードは、木目模様を有する厚さ０．１５ｍｍ以上のメラミン樹脂シートが中密度繊維板と積層されて高圧プレスされることによって上記中密度繊維板の表面には厚さ０．１ｍｍ以上のメラミン樹脂シートが貼着され、該メラミン樹脂シートの上には厚さ０．０５ｍｍ以上のポリウレタン樹脂塗膜が研磨・塗り重ねられることによって０．１ｍｍ以上のポリウレタン樹脂の透明塗膜が形成され、該透明塗膜の表面が鏡面仕上げされていることを特徴とすることを特徴とする。
【００１０】
本件考案者らが、ＭＤＦに木目模様を転写しあるいは印刷しその上に透明塗膜を形成した木目鏡面ボードについて検討したところ、転写層や印刷層は０．０５ｍｍ以下と非常に薄く、木目模様も薄っぺらな印象を受け、天然木の木目とは受ける印象が大きく相違していた。
【００１１】
本考案の特徴の１つは転写層や印刷層ではなく、木目模様を有する厚さ０．１５ｍｍ以上のメラミン樹脂シートを用い、高圧加熱によってメラミン樹脂シートをＭＤＦに貼着するようにした点にある。
【００１２】
これにより、メラミン樹脂シートは厚さ０．１５ｍｍ以上であるので、均一に液化して表面が綺麗なままでＭＤＦに貼着される。
【００１３】
また、高圧加熱によってメラミン樹脂シートをＭＤＦに貼着すると、メラミン樹脂シートは０．１ｍｍ程度まで薄くなるが、転写層や印刷層に比較して厚く、その木目模様から天然木の木目に似た印象を受けることが確認された。
【００１４】
また、メラミン樹脂シートの表面には石油製品に由来する油脂分が付着しており、ポリウレタン樹脂塗膜が剥離しやすいので、メラミン樹脂シートの表面を慎重に研磨する必要があるが、０．１ｍｍの厚さがあれば研磨によってメラミン樹脂シートが破れるおそれは少ない。
【００１５】
その結果、天然の板材を用いた木目鏡面ボードと見間違えるような高級感のある木目鏡面ボードを製造できる。
【００１６】
ＭＤＦの上に木目模様のメラミン樹脂シートを粘着し、その上にポリウレタン樹脂の塗膜を形成し、表面を鏡面仕上げするようにしたので、天然の板材に塗膜を形成する場合に比較して木目鏡面ボードを安価に製造できる。
【００１７】
メラミン樹脂シートはメチロールメラミンを溶剤に溶かし、紙などの充填剤に含浸させたもので、このメラミン樹脂シートを加熱すると、メチロールメラミンが重縮合を起こし架橋することで熱硬化性のメラミン樹脂となる。
【図面の簡単な説明】
【００１８】
【図１】本考案に係る木目鏡面ボードの実施形態を示す概略斜視図である。
【図２】上記実施形態を示す要部断面図である。
【図３】上記実施形態の製造工程を示す図である。
【考案を実施するための最良の形態】
【００１９】
以下、本考案を図面に示す具体例に基づいて詳細に説明する。図１ないし図３は本考案に係る木目鏡面ボードの好ましい実施形態を示す。図において、木目鏡面ボード１０はＭＤＦ１１をベースに製造されている。このＭＤＦ１１の表面及び側端面には厚さ０．１ｍｍ以上の木目模様のメラミン樹脂シート１２が粘着され、メラミン樹脂シート１２の上側には０．１ｍｍ以上の透明なポリウレタン樹脂塗膜１３が形成され、ポリウレタン樹脂塗膜１３の表面が鏡面仕上げされている。
【００２０】
本例の木目鏡面ボード１０を製造する場合、木目模様を有する厚さ０．１５ｍｍのメラミン樹脂シート１２を準備する。このメラミン樹脂シート１２を所定の厚みのＭＤＦ１１の上面から側端面にかけて重ねる（ステップＳ１０）。
【００２１】
次に、メラミン樹脂シート１２を積層したＭＤＦ１１を上下２枚のプレス板で挟み、メラミン樹脂シート１２のメチロールメラミンが液化する温度域、例えば１８０°Ｃ〜１９０°Ｃの範囲内の温度に加熱し加圧する（ステップＳ１１）。
【００２２】
すると、メラミン樹脂シート１２のメチロールメラミンが液化してＭＤＦ１１に貼着するとともに、メチロールメラミンが重縮合を起こし架橋することで熱硬化性のメラミン樹脂となる。加熱前のメラミン樹脂シート１２の厚さは０．１５ｍｍ以上であるので、メラミン樹脂シート１２は表面の木目模様が綺麗なまま均一に液化してＭＤＦ１１に貼着される。貼着後のメラミン樹脂シート１２の厚みは０．１ｍｍ程度にまで減少している。
【００２３】
このメラミン樹脂シート１２の表面には石油製品に由来する油脂分が付着しているので、研磨布などを用いて油脂分を除去する（ステップＳ１３）。そのとき、メラミン樹脂シート１２が破れないように慎重に研磨する。
【００２４】
次に、メラミン樹脂シート１２の上に透明なポリウレタン塗料をスプレー又はロールコータなどを用いて塗布する。塗料が硬化すると、研磨後の塗膜の厚みが０．０５ｍｍ以上となるように、研磨布などを用いて表面を平滑に研磨する（ステップＳ１４）。
【００２５】
最後に、この透明塗膜の上に透明なポリウレタン塗料を塗布し、研磨後の塗膜の厚みが０．０５ｍｍ以上となるように、バフなどによって塗膜の表面の鏡面仕上げを行うと、全体として厚さ０．１ｍｍ以上の透明塗膜１３が形成される。
【００２６】
これにより、天然の板材を用いた木目鏡面ボードと見間違えるような高級感のある木目鏡面ボードを安価に製造できる。
【符号の説明】
【００２７】
１０      木目鏡面ボード
１１      ＭＤＦ
１２      メラミン樹脂シート
１３      透明塗膜
【図１】
0003164487.tif 000003
【図２】
0003164487.tif 000004
【図３】
0003164487.tif 000005